СПОСОБ ПОЛУЧЕНИЯ ИЗДЕЛИЯ ИЗ ЖАРОПРОЧНОГО НИКЕЛЕВОГО СПЛАВА

1. Способ получения изделия из жаропрочного никелевого сплава, включающий многоступенчатый отжиг слитка, деформацию в двухфазной области и термическую обработку, отличающийся тем, что на первой ступени отжига слиток нагревают до температуры, которая на 665÷785°C ниже температуры полного растворения γ'-фазы, выдерживают при этой температуре не более 3 ч, нагревают со скоростью 60÷80°C/ч до температуры второй ступени, которая на 5÷15°C ниже температуры полного растворения γ'-фазы, выдерживают при этой температуре не более 5 ч, нагревают до температуры третьей ступени, которая на 5÷15°C выше температуры полного растворения γ'-фазы, выдерживают при этой температуре не более 2,5 ч, нагревают до температуры четвертой ступени, которая на 35÷45°C выше температуры полного растворения γ'-фазы, выдерживают при этой температуре не более 16 ч, охлаждают со скоростью 15÷30°C/ч до температуры пятой ступени, которая на 25÷45°C ниже температуры полного растворения γ'-фазы, выдерживают при этой температуре не более 5 ч, охлаждают со скоростью 15÷30°C/ч до температуры шестой ступени, которая на 55÷85°C ниже температуры полного растворения γ'-фазы, выдерживают при этой температуре не более 5 ч, охлаждают со скоростью 15÷30°C/ч до температуры седьмой ступени, которая на 165÷195°C ниже температуры полного растворения γ'-фазы, выдерживают при этой температуре не более 2 ч, охлаждают на воздухе до нормальной температуры, перед деформацией осуществляют нагрев слитка до температуры на 665÷785°C ниже температуры полного растворения γ'-фазы, выдерживают при этой температуре не более 3 ч, нагревают со скоростью 60÷80°C/ч до температуры на 45÷65°C ниже температуры полного растворения γ'-фазы и выдерживают при этой температуре не более 8 ч, а деформацию осуществляют путем прессования слитка со скоростью 50÷70 мм/с и степенью деформации 60÷70%.
2. Способ по п.1, отличающийся тем, что термическую обработку осуществляют путем нагрева прессованного изделия до температуры на 45÷65°C ниже температуры полного растворения γ'-фазы, выдержки не более 6 ч и охлаждения с печью со скоростью 30÷60°C/ч до температуры 800÷900°C и далее на воздухе.
3. Способ по п.1, отличающийся тем, что после деформации осуществляют правку прессованного изделия путем нагрева до температуры на 45÷65°C ниже температуры полного растворения γ'-фазы, выдержки 1÷3 ч и деформации со степенью 1÷10%.